(57)【要約】【課題】幅広長尺薄型の偏光膜製造用の原反として、幅方向の両端部まで均質であり、かつ端部に浮きやうねりが無いポリビニルアルコール系フィルムを製造すること。【解決手段】ポリビニルアルコール系樹脂水溶液を、Ｔ型スリットダイから、回転するキャストドラム上に吐出及び流涎して製膜し、キャストドラムから剥離して得られる含水率が１３重量％以上で幅が５ｍ以上のフィルムを、複数本の金属加熱ロールの外周部に順次接触させながら乾燥させてポリビニルアルコール系フィルムを製造する。このとき、含水率が７重量％以上１３重量％未満のフィルムを乾燥させる少なくとも１本の金属加熱ロールＲａの幅Ｂａが乾燥させるフィルムＦａの幅Ａａより小さく設定され、他の金属加熱ロールＲｂの幅Ｂｂは乾燥させるフィルムＦｂの幅Ａｂより大きく設定されている複数本の金属加熱ロールを用いてフィルムを乾燥させる。【選択図】図１
2017105970.tif 000002
【特許請求の範囲】
【請求項１】
ポリビニルアルコール系樹脂水溶液を、Ｔ型スリットダイから、回転するキャストドラム上に吐出及び流涎して製膜し、キャストドラムから剥離して得られる含水率が１３重量％以上で幅が５ｍ以上のフィルムを、下記条件（１）を満たす複数本の金属加熱ロールの外周部に順次接触させながら搬送して乾燥させることを特徴とするポリビニルアルコール系フィルムの製造方法。
条件（１）：複数本の金属加熱ロールは、含水率が１３重量％以上のフィルムを乾燥させる第１金属加熱ロール群と、含水率が７重量％以上１３重量％未満のフィルムを乾燥させる第２金属加熱ロール群と、含水率が７重量％未満のフィルムを乾燥させる第３金属加熱ロール群とから成り、
第２金属加熱ロール群の少なくとも１本の金属加熱ロールは、金属加熱ロールの幅が当該金属加熱ロールで乾燥させるフィルムの幅より小さく設定され、
第２金属加熱ロール群の残りの金属加熱ロールと第１及び第３金属加熱ロール群の金属加熱ロールは、金属加熱ロールの幅が当該金属加熱ロールで乾燥させるフィルムの幅より大きく設定されている。
【請求項２】
第２金属加熱ロール群の前記少なくとも１本の金属加熱ロールの幅をＢａ、当該金属加熱ロールで乾燥させるフィルムの幅をＡａとしたとき、下記条件（２）を満足することを特徴とする請求項１記載のポリビニルアルコール系フィルムの製造方法。
条件（２）：０．９９９×Ａａ≧Ｂａ≧０．９８×Ａａ
【請求項３】
前記少なくとも１本の金属加熱ロールで乾燥させるフィルムの含水率が９〜１２重量％の時に、前記少なくとも１本の金属加熱ロールの幅Ｂａが、上記条件（２）を満足することを特徴とする請求項２記載のポリビニルアルコール系フィルムの製造方法。
【請求項４】
前記第１金属加熱ロール群の少なくとも１本の金属加熱ロールの温度が８０℃以上であり、他の金属加熱ロールの温度が８０℃未満であることを特徴とする請求項１〜３のいずれかに記載のポリビニルアルコール系フィルムの製造方法。
【請求項５】
第２金属加熱ロール群の前記少なくとも１本の金属加熱ロールの直径が、０．３〜１ｍであることを特徴とする請求項１〜４のいずれかに記載のポリビニルアルコール系フィルムの製造方法。
【請求項６】
製造されたポリビニルアルコール系フィルムの端部の幅方向へのうねり幅が、２ｃｍ以下であることを特徴とする請求項１〜５のいずれかに記載のポリビニルアルコール系フィルムの製造方法。
【請求項７】
製造されたポリビニルアルコール系フィルムの中央部の位相差をＲｃ（ｎｍ）、周辺部の位相差をＲｅ（ｎｍ）とした場合に、下記数式（１）を満足することを特徴とする請求項１〜６のいずれかに記載のポリビニルアルコール系フィルムの製造方法。
｜Ｒｃ（ｎｍ）−Ｒｅ（ｎｍ）｜≦２０ｎｍ            ・・・（１）
【請求項８】
製造されたポリビニルアルコール系フィルムを平坦な定盤上に設置した時に、端部のうき量の最大値が、２ｍｍ以下であることを特徴とする請求項１〜７のいずれかに記載のポリビニルアルコール系フィルムの製造方法。
【請求項９】
請求項１〜８のいずれかに記載の製造方法により製造されることを特徴とするポリビニルアルコール系フィルム。
【請求項１０】
請求項９記載のポリビニルアルコール系フィルムからなる偏光膜。
【発明の詳細な説明】
【技術分野】
【０００１】
本発明は、幅方向両端部まで均質であり、幅広長尺薄型な偏光膜を生産性良く製造するのに好適なポリビニルアルコール系フィルムの製造方法、その製造方法により製造されるポリビニルアルコール系フィルム、およびそのポリビニルアルコール系フィルムからなる偏光膜に関する。
【背景技術】
【０００２】
従来、ポリビニルアルコール系フィルムは、ポリビニルアルコール系樹脂を水などの溶媒に溶解して製膜原液を調製したのち、溶液流延法（キャスト法）により製膜して、金属加熱ロールなどを使用して乾燥することにより製造される。このようにして得られるポリビニルアルコール系フィルムは、透明性や染色性に優れたフィルムとして多くの用途に利用されており、その有用な用途の一つに偏光膜が挙げられる。かかる偏光膜は、液晶ディスプレイの基本構成要素として用いられており、近年では高品位で高信頼性の要求される機器へとその使用が拡大されている。
【０００３】
このような中、液晶テレビなどの画面の大型化や薄型化に伴い、従来品より一段と幅広長尺薄型、かつ均質性に優れた偏光膜が必要とされており、その原反となるポリビニルアルコール系フィルムにも、幅広長尺薄型、かつ幅方向の端部まで均質性に優れることが要望されている。例えば、ポリビニルアルコール系フィルムの面内位相差が、幅方向の中央部と端部とで異なる場合には、得られる偏光膜の中央部と端部における偏光性能が均一でなくなり、また、偏光膜が変形を起こしやすく、液晶ディスプレイの耐久性を低下させる。更に、幅方向端部に面内位相差ムラが有ると、かかる端部より得られる偏光膜は、偏光度が不均一なため使用できず、偏光膜の生産性を減ずるものであった。
具体的なポリビニルアルコール系フィルムに対する要望は、５ｍ以上の幅広化、４ｋｍ以上の長尺化、かつ製造が困難になる厚さ４０μｍ以下の薄型フィルムにおいても、幅方向の端部まで使用可能な均質性が要望されている。
【０００４】
このような問題への対策として、例えば、フィルムの面内位相差のムラが１５ｎｍ以下であり、幅方向の端部と中央部の面内位相差の差が５ｎｍ以内であるポリビニルアルコール系フィルムが提案されている（例えば、特許文献１参照。）。また、フィルムの面内位相差が３０ｎｍ以下であり、幅方向の面内位相差のムラが５ｎｍ以内であるポリビニルアルコール系フィルムが提案されている（例えば、特許文献２参照。）。
【先行技術文献】
【特許文献】
【０００５】
【特許文献１】特開２００６―２９１１７３号公報
【特許文献２】特開２００７−１３７０４２号公報
【発明の概要】
【発明が解決しようとする課題】
【０００６】
しかしながら、上記特許文献１や特許文献２の開示技術では、近年の幅広薄型化に対応するのは困難である。例えば、特許文献１における実施例のフィルムは、幅４ｍに満たず、厚さは５０μｍまたは７５μｍと厚く、特許文献２の実施例においては、フィルムの幅は３ｍしかなく、厚さは５０μｍと厚いため、やはり近年の幅広薄型化に対応するのが困難である。
【０００７】
また、ポリビニルアルコール系フィルムが平坦でない場合は、ロールに巻き取ることが困難であり、特に、幅方向端部が浮き上がっている場合には、偏光膜製造工程における搬送中に、巻きしわや端部折れといった現象が発生する。更に、保管および輸送中にポリビニルアルコール系フィルムが吸湿した際には、この幅方向端部の浮き現象が増大し、偏光膜製造において、幅方向端部の大部分を破棄せざるを得ないという問題点がある。
本発明の目的は、幅方向の両端部まで均質であり、かつ端部に浮きやうねりの無い、幅広長尺薄型のポリビニルアルコール系フィルムを製造することができるポリビニルアルコール系フィルムの製造方法を提供することである。
【課題を解決するための手段】
【０００８】
本発明者らは、金属加熱ロールを用いたポリビニルアルコール系フィルムの乾燥工程において、含水率が所定の範囲にあるフィルムを乾燥させているときに、フィルムの幅方向端部が金属加熱ロールから剥離する剥離現象が発生し易いことに着目し、含水率が所定の範囲にあるフィルムを乾燥させる金属加熱ロールとして、金属加熱ロールの幅が当該金属加熱ロールで乾燥させるフィルムの幅よりも小さく設定された金属加熱ロールを用いてフィルムを乾燥させることに想到し、本発明を完成させたものである。
【０００９】
即ち、本発明は、ポリビニルアルコール系樹脂水溶液を、Ｔ型スリットダイから、回転するキャストドラム上に吐出及び流涎して製膜し、キャストドラムから剥離して得られる含水率が１３重量％以上で幅が５ｍ以上のフィルムを、下記条件（１）を満たす複数本の金属加熱ロールの外周部に順次接触させながら搬送して乾燥させることを特徴とするポリビニルアルコール系フィルムの製造方法である。
条件（１）：複数本の金属加熱ロールは、含水率が１３重量％以上のフィルムを乾燥させる第１金属加熱ロール群と、含水率が７重量％以上１３重量％未満のフィルムを乾燥させる第２金属加熱ロール群と、含水率が７重量％未満のフィルムを乾燥させる第３金属加熱ロール群とから成り、
第２金属加熱ロール群の少なくとも１本の金属加熱ロールは、金属加熱ロールの幅が当該金属加熱ロールで乾燥させるフィルムの幅より小さく設定され、
第２金属加熱ロール群の残りの金属加熱ロールと第１及び第３金属加熱ロール群の金属加熱ロールは、金属加熱ロールの幅が当該金属加熱ロールで乾燥させるフィルムの幅より大きく設定されている。
なお、本発明において、金属加熱ロールで乾燥させるフィルムの幅とは、１番目の金属加熱ロールについてはキャストドラムから剥離した後のフィルムの幅を意味し、２番目以降の金属加熱ロールについては前段の金属加熱ロールから剥離した後のフィルムの幅を意味する。
このように、複数本の金属加熱ロールにおいては、含水率が７重量％以上１３重量％未満のフィルムを乾燥させる第２金属加熱ロール群の少なくとも１本の金属加熱ロールの幅だけが、乾燥させるフィルムの幅より小さく設定されている。
このような複数本の金属加熱ロールを用いてフィルムを乾燥させると、含水率が７重量％以上１３重量％未満のフィルムを乾燥させるときに、少なくとも１本の金属加熱ロールでは、フィルムの幅方向の端部が金属加熱ロールに接触しないことになるので、フィルムの剥離現象は発生し難くなり、これにより、幅方向の両端部まで均質であり、かつ端部に浮きやうねりの無い、幅広長尺薄型のポリビニルアルコール系フィルムを製造することが可能となる。
【発明の効果】
【００１０】
本発明の製造方法によれば、製造されたポリビニルアルコール系フィルムは、幅方向の両端部まで均質であり、かつ端部に浮きやうねりが無いため、幅広長尺薄型の偏光膜製造用の原反として好ましく用いられ、端部まで偏光度が均一な偏光膜を生産性良く製造できる。
【図面の簡単な説明】
【００１１】
【図１】（ａ）及び（ｂ）は金属加熱ロールの幅の設定態様を説明するための模式図であり、フィルムの搬送方向から見た側面図である。
【発明を実施するための形態】
【００１２】
本発明の製造方法では、ポリビニルアルコール系樹脂水溶液を、Ｔ型スリットダイから、回転するキャストドラム上に吐出及び流涎して製膜し、キャストドラムから剥離して得られる含水率が１３重量％以上で幅が５ｍ以上のフィルムを、所定の条件を満たす複数本の金属加熱ロールの外周部に順次接触させながら搬送して乾燥させることによりポリビニルアルコール系フィルムが製造される。
所定の条件とは、以下のとおりである。
条件（１）：複数本の金属加熱ロールは、含水率が１３重量％以上のフィルムを乾燥させる第１金属加熱ロール群と、含水率が７重量％以上１３重量％未満のフィルムを乾燥させる第２金属加熱ロール群と、含水率が７重量％未満のフィルムを乾燥させる第３金属加熱ロール群とから成り、
第２金属加熱ロール群の少なくとも１本の金属加熱ロールは、金属加熱ロールの幅が当該金属加熱ロールで乾燥させるフィルムの幅より小さく設定され、
第２金属加熱ロール群の残りの金属加熱ロールと第１及び第３金属加熱ロール群の金属加熱ロールは、金属加熱ロールの幅が当該金属加熱ロールで乾燥させるフィルムの幅より大きく設定されている。
【００１３】
上記条件（１）を満たす複数本の金属加熱ロールにおいては、図１に示すように、含水率が７重量％以上１３重量％未満のフィルムを乾燥させる第２金属加熱ロール群の少なくとも１本の金属加熱ロールＲａの幅Ｂａが乾燥させるフィルムＦａの幅Ａａより小さく設定され（図１（ａ）参照）、他の金属加熱ロールＲｂの幅Ｂｂは乾燥させるフィルムＦｂの幅Ａｂより大きく設定されている（図１（ｂ）参照）。
ここで、他の金属加熱ロールとは、第１金属加熱ロール群の金属加熱ロールと、第３金属加熱ロール群の金属加熱ロールと、第２金属加熱ロール群において前記少なくとも１本の金属加熱ロールを除いた残りの金属加熱ロールを意味する。なお、第２金属加熱ロール群に含まれる金属加熱ロールが１本だけの場合は、第２金属加熱ロール群における残りの金属加熱ロールは０本となる。
【００１４】
製造されるフィルムは、帯状（長尺状）であり、その長辺方向（長さ方向）に搬送されており、短辺方向が幅方向である。したがって、フィルムの搬送方向に直交する方向が幅方向である。図１においては、紙面に対して垂直方向がフィルムの搬送方向であり、左右方向が幅方向である。
【００１５】
一般的に、金属加熱ロールの幅は、フィルムの含水率に依らず、乾燥させるフィルムの幅よりも長く設定されるので、フィルムの両端部は金属加熱ロールに密着している。しかし、乾燥により含水率が低下し、フィルムが幅方向に収縮すると、フィルム両端部が金属加熱ロールから剥離する剥離現象が発生し易く、かかる剥離部分に面内位相差ムラが生じやすい。また、剥離現象は一定に起こるわけでは無く、不規則に剥離部分と密着部分が混在することになるため、フィルム端部はうねり易く、かつ不規則に浮きが生じる傾向にある。
【００１６】
かかる剥離現象を回避するには、剥離が起きる時点で、フィルム端部を金属加熱ロールより外側に配置すればよい。すなわち、剥離現象が起きる金属加熱ロールを、フィルム幅より少し短くすることで、剥離現象そのものを回避することができる。かかる配置は、フィルムの一方の端部だけでも効果が有るが、両端部においてなされることが好ましい。当然のことながら、フィルム端部が金属加熱ロールより大きく外側に配置されると、フィルム端部の垂れにより、ポリビニルアルコール系フィルムに反りや浮きが生じることになり、好ましくない。
【００１７】
本発明においては、第２金属加熱ロール群の前記少なくとも１本の金属加熱ロールＲａの幅Ｂａが、下記条件（２）を満足することが好ましい。ここで、Ａａは、金属加熱ロールＲａで乾燥させるフィルムＦａの幅である。
条件（２）：０．９９９×Ａａ≧Ｂａ≧０．９８×Ａａ
【００１８】
また、幅Ｂａが下記条件（２ａ）を満足することが特に好ましい。
条件（２ａ）：０．９９８×Ａａ≧Ｂａ≧０．９８５×Ａａ
さらに、幅Ｂａが下記条件（２ｂ）を満足することが更に好ましい。
条件（２ｂ）：０．９９７×Ａａ≧Ｂａ≧０．９９×Ａａ
金属加熱ロールの幅Ｂａが大きすぎると剥離回避が困難となる傾向にあり、小さすぎるとフィルム端部に反りや浮きが生じる傾向にある。
【００１９】
なお、金属加熱ロール端面とフィルム端面との距離Ｗ（図１（ａ）参照）は、左右同じでも異なっていてもよい。左右同じ場合の例としては、フィルム幅５０００ｍｍ、金属加熱ロール幅４９８０ｍｍの時に、一方の端部ではフィルムが金属加熱ロール端面から１０ｍｍ突出し、他方の端部でもフィルムが金属加熱ロール端面から１０ｍｍ突出するなどの配置が挙げられる。
【００２０】
本発明において、第２金属加熱ロール群の前記少なくとも１本の金属加熱ロールで乾燥させるフィルムの含水率が９〜１２重量％の時に、前記少なくとも１本の金属加熱ロールの幅Ｂａが、上記条件（２）を満足することが、剥離回避の点で好ましい。より好ましくは上記条件（２ａ）を、特に好ましくは上記条件（２ｂ）を満足することである。
【００２１】
金属加熱ロールの本数は、３〜３０本が好ましく、特に好ましくは５〜２７本、更に好ましくは６〜２５本、殊に好ましくは７〜２０本である。金属加熱ロールの本数が少なすぎると乾燥不足になる傾向にあり、多すぎると設備負荷が増大する傾向にある。
【００２２】
各金属加熱ロールとフィルムの接触長は、０．２〜２ｍであることが好ましく、特に好ましくは０．３〜１．５ｍ、更に好ましくは０．４〜１ｍである。接触長が短すぎるとフィルムの乾燥が不充分となる傾向にあり、長すぎると面内位相差が増大する傾向にある。
【００２３】
金属加熱ロールの温度については、第１金属加熱ロール群の金属加熱ロールについては、少なくとも１本の金属加熱ロールの温度が８０℃以上であることが好ましく、特に好ましくは８０〜１２０℃、更に好ましくは９０〜１１０℃である。第１金属加熱ロール群の金属加熱ロールの温度が全て８０℃未満では、フィルムが乾燥不足になる傾向にある。また、他の金属加熱ロール、すなわち第１金属加熱ロール群のうち温度が８０℃以上ではない金属加熱ロール、第２金属加熱ロール群及び第３金属加熱ロール群の金属加熱ロールについては、すべての金属加熱ロールの温度が８０℃未満であることが好ましく、特に好ましくは４０℃以上８０℃未満、更に好ましくは５０〜７０℃である。これら金属加熱ロールの温度が８０℃以上では、冷却効率に劣る傾向にある。
【００２４】
第２金属加熱ロール群の前記少なくとも１本の金属加熱ロールの直径は、０．２〜１ｍであることが好ましく、特に好ましくは０．３５〜０．９ｍ、更に好ましくは０．４〜０．８５ｍである。かかる金属加熱ロールの直径が小さすぎると、フィルムの搬送性が低下する傾向があり、大きすぎると設備負荷が増大する傾向にある。
【００２５】
キャストドラムから剥離したフィルムは、連続的に配列されている複数本の金属加熱ロールの外周部に順次接触しながら搬送されて乾燥される。このとき、フィルムの一方面（表面）と他方面（裏面）とが交互に金属加熱ロールに接触しながら搬送されて乾燥されることが好ましい。
【００２６】
以下に、本発明のポリビニルアルコール系フィルムの製造方法についてより具体的に説明する。
上述したように、本発明では、ポリビニルアルコール系樹脂水溶液を、Ｔ型スリットダイから、回転するキャストドラム上に吐出及び流涎して製膜し、キャストドラムから剥離して得られる含水率が１３重量％以上で幅が５ｍ以上のフィルムを、上述した所定の条件を満たす複数本の金属加熱ロールの外周部に順次接触させながら搬送して乾燥させることによりポリビニルアルコール系フィルムが製造される。
【００２７】
本発明で用いられるポリビニルアルコール系樹脂としては、通常、未変性のポリビニルアルコール系樹脂、即ち、酢酸ビニルを重合して得られるポリ酢酸ビニルをケン化して製造される樹脂が用いられる。必要に応じて、酢酸ビニルと、少量（通常、１０モル％以下、好ましくは５モル％以下）の酢酸ビニルと共重合可能な成分との共重合体をケン化して得られる樹脂を用いることもできる。酢酸ビニルと共重合可能な成分としては、例えば、不飽和カルボン酸（例えば、塩、エステル、アミド、ニトリル等を含む）、炭素数２〜３０のオレフィン類（例えば、エチレン、プロピレン、ｎ−ブテン、イソブテン等）、ビニルエーテル類、不飽和スルホン酸塩等が挙げられる。また、ケン化後の水酸基を化学修飾して得られる変性ポリビニルアルコール系樹脂を用いることもできる。
【００２８】
また、ポリビニルアルコール系樹脂として、側鎖に１，２−ジオール構造を有するポリビニルアルコール系樹脂を用いることもできる。かかる側鎖に１，２−ジオール構造を有するポリビニルアルコール系樹脂は、例えば、（ｉ）酢酸ビニルと３，４−ジアセトキシ−１−ブテンとの共重合体をケン化する方法、（ii）酢酸ビニルとビニルエレンカーボネートとの共重合体をケン化及び脱炭酸する方法、（iii）酢酸ビニルと２，２−ジアルキル−４−ビニル−１，３−ジオキソランとの共重合体をケン化及び脱ケタール化する方法、（iv）酢酸ビニルとグリセリンモノアリルエーテルとの共重合体をケン化する方法、等により得られる。
【００２９】
ポリビニルアルコール系樹脂の重量平均分子量は１０万〜３０万であることが好ましく、特に好ましくは１１万〜２８万、更に好ましくは１２万〜２６万である。
かかる重量平均分子量が小さすぎるとポリビニルアルコール系樹脂を光学フィルムとする場合に充分な光学性能が得られにくい傾向があり、大きすぎるとポリビニルアルコール系樹脂フィルムを偏光膜とする場合に延伸が困難となる傾向がある。
なお、本発明におけるポリビニルアルコール系樹脂の重量平均分子量は、ＧＰＣ−ＭＡＬＳ法により測定される重量平均分子量である。
【００３０】
ポリビニルアルコール系樹脂の平均ケン化度は、通常９８モル％以上であることが好ましく、特に好ましくは９９モル％以上、更に好ましくは９９．５モル％以上、殊に好ましくは９９．８モル％以上である。かかる平均ケン化度が小さすぎるとポリビニルアルコール系樹脂を偏光膜とする場合に充分な光学性能が得られない傾向がある。
【００３１】
本発明に用いるポリビニルアルコール系樹脂として、変性種、変性量、重量平均分子量、平均ケン化度などの異なる２種以上のものを併用してもよい。
【００３２】
かかるポリビニルアルコール系樹脂を用いて、ポリビニルアルコール系樹脂水溶液を製造する。まず、ポリビニルアルコール系樹脂を、水を用いて洗浄し、遠心分離機などを用いて脱水して、含水率５０重量％以下のポリビニルアルコール系樹脂ウェットケーキとすることが好ましい。かかるウェットケーキの含水率が高すぎると、所望する水溶液濃度に調整することが困難となる傾向がある。
かかるポリビニルアルコール系樹脂ウェットケーキを温水や熱水に溶解して、ポリビニルアルコール系樹脂水溶液を調製する。
【００３３】
ポリビニルアルコール系樹脂水溶液の調製方法は、特に限定されず、例えば、加熱された多軸押出機を用いて調製してもよく、また、上下循環流発生型撹拌翼を備えた溶解缶に、前述したポリビニルアルコール系樹脂ウェットケーキを投入し、缶中に水蒸気を吹き込んで溶解して、所望濃度の水溶液を調製することもできる。
【００３４】
ポリビニルアルコール系樹脂水溶液には、ポリビニルアルコール系樹脂以外に、必要に応じて、グリセリン、ジグリセリン、トリグリセリン、エチレングリコール、トリエチレングリコール、ポリエチレングリコール、トリメチロールプロパンなどの一般的に使用される可塑剤や、ノニオン性、アニオン性、及び／またはカチオン性の界面活性剤を含有させることが、製膜性の点から好ましい。
【００３５】
このようにして得られるポリビニルアルコール系樹脂水溶液の樹脂濃度は、１５〜６０重量％であることが好ましく、特に好ましくは１７〜５５重量％、更に好ましくは２０〜５０重量％である。
かかる樹脂濃度が低すぎると乾燥負荷が大きくなるため生産能力に劣る傾向があり、高すぎると粘度が高くなりすぎて均一な溶解ができ難くなる傾向がある。
【００３６】
上記ポリビニルアルコール系樹脂水溶液を用いて、この水溶液を回転するキャストドラム上に吐出及び流延して、キャスト法により製膜、乾燥することで、本発明のポリビニルアルコール系フィルムを連続的に製造することができ、例えば、以下の工程により製造することができる。
（Ａ）キャスト法によりフィルムを製膜する工程。
（Ｂ）製膜されたフィルムを加熱して乾燥する工程。
（Ｃ）乾燥されたフィルムの両端部をスリットした後、ロールに巻き取る工程。
【００３７】
以下、前記工程（Ａ）について説明する。
工程（Ａ）において、まず、ポリビニルアルコール系樹脂水溶液は、通常、脱泡処理される。脱泡方法としては、静置脱泡やベントを有する多軸押出機による脱泡などの方法が挙げられる。ベントを有する多軸押出機としては、通常は、ベントを有した２軸押出機が用いられる。
【００３８】
脱泡処理の後、ポリビニルアルコール系樹脂水溶液は、一定量ずつＴ型スリットダイに導入され、回転するキャストドラム上に吐出及び流延されて、キャスト法により製膜される。
【００３９】
Ｔ型スリットダイ出口のポリビニルアルコール系樹脂水溶液の温度は、８０〜１００℃であることが好ましく、特に好ましくは８５〜９８℃である。
かかるポリビニルアルコール系樹脂水溶液の温度が低すぎると流動不良となる傾向があり、高すぎると発泡する傾向がある。
【００４０】
かかるポリビニルアルコール系樹脂水溶液の粘度は、吐出時に５０〜２００Ｐａ・ｓであることが好ましく、特に好ましくは７０〜１５０Ｐａ・ｓである。
かかる水溶液の粘度が低すぎると流動不良となる傾向があり、高すぎると流涎が困難となる傾向がある。
【００４１】
Ｔ型スリットダイからキャストドラムに吐出されるポリビニルアルコール系樹脂水溶液の吐出速度は、０．２〜５ｍ／分であることが好ましく、特に好ましくは０．４〜４ｍ／分、更に好ましくは０．６〜３ｍ／分である。
かかる吐出速度が遅すぎると生産性に劣る傾向があり、速すぎると流涎が困難となる傾向がある。
【００４２】
かかるキャストドラムの直径は、好ましくは２〜５ｍ、特に好ましくは２．５〜４．５ｍ、更に好ましくは３〜４ｍである。
かかる直径が小さすぎると乾燥長が不足し速度が出にくい傾向があり、大きすぎると輸送性に劣る傾向がある。
【００４３】
かかるキャストドラムの幅は、好ましくは５ｍ以上であり、特に好ましくは５．５ｍ以上、更に好ましくは６ｍ以上である。キャストドラムの幅が小さすぎると生産性に劣る傾向がある。
【００４４】
キャストドラムの回転速度は、３〜５０ｍ／分であることが好ましく、特に好ましくは４〜４０ｍ／分、更に好ましくは５〜３５ｍ／分である。
かかる回転速度が遅すぎると生産性に劣る傾向があり、速すぎると乾燥が不十分となる傾向がある。
【００４５】
キャストドラムの表面温度は、４０〜９９℃であることが好ましく、特に好ましくは６０〜９５℃である。
かかる表面温度が低すぎると乾燥不良となる傾向があり、高すぎると発泡してしまう傾向がある。
【００４６】
本発明では、キャストドラムから剥離して得られるフィルムの幅が５ｍ以上である。幅が短すぎると、偏光膜の幅広化が困難になる傾向にある。なお、フィルムの幅は、好ましくは５．１〜６ｍ、特に好ましくは５．２〜５．８ｍ、更に好ましくは５．３〜５．７ｍである。
このようにして含水率が１３重量％以上で幅が５ｍ以上のフィルムが得られる。
【００４７】
次いで、前記工程（Ｂ）について説明する。工程（Ｂ）は、製膜されたフィルムを加熱して乾燥する工程である。
【００４８】
キャストドラムで製膜されたフィルムの乾燥は、フィルムの表面と裏面とを、上述の条件（１）を満たす複数本の金属加熱ロールの外周部に交互に接触させながら搬送させることにより行なわれる。金属加熱ロールの表面温度の詳細は、前述したとおりである。
【００４９】
本発明においては、金属加熱ロールによる乾燥後、フィルムに熱処理を行ってもよい。熱処理については、６０〜１５０℃で行われることが好ましく、特には８０〜１３０℃が好ましい。熱処理温度が低すぎると、ポリビニルアルコール系フィルムの耐水性が不足したり、位相差のふれの原因となる傾向があり、高すぎると偏光膜製造時の延伸性が低下する傾向がある。かかる熱処理方法としては、例えば、フローティングドライヤーにて行う方法、乾燥後一旦常温程度まで冷却した後に再度高温の金属加熱ロールに接触させる方法や、赤外線ランプを用いてフィルムの両面に近赤外線を照射する方法等が挙げられるが、これらの中でも、均一に熱処理できる点で、フローティングドライヤーにて行う方法が好ましい。
【００５０】
金属加熱ロールによる乾燥後、必要に応じて熱処理が行われたフィルムは、前記工程（Ｃ）を経て製品となる。工程（Ｃ）は、フィルムの両端部をスリットして、ロールに巻き取る工程である。
【００５１】
一般的に、ポリビニルアルコール系フィルムは、両端部をスリット（切断）して出荷される。スリットは、ロールに巻き取る前に行ってもよいし、一旦ロールに巻き取り、出荷後に再度巻き出して行ってもよい。本発明の目的の１つとして、ポリビニルアルコール系フィルムの幅広化が挙げられる。かかる幅広化のためには、スリットにより生じる廃棄部分の低減も有効な手法である。かかる観点から、スリット幅は１０ｃｍ以下が好ましく、特に好ましくは５ｃｍ以下、更に好ましくは３ｃｍ以下である。
なお、本発明の製造方法によるポリビニルアルコール系フィルムであって、幅方向の両端部がスリット（切断）されていないポリビニルアルコール系フィルムを、以下では「ポリビニルアルコール系フィルム（スリット無し）」ともいう。
【００５２】
このようにして本発明の製造方法によるポリビニルアルコール系フィルムが得られる。このポリビニルアルコール系フィルムの厚さは、偏光膜の薄型化の点で、６０μｍ以下が好ましい。特に好ましくは５０μｍ以下、更に好ましくは４０μｍ以下である。かかる厚さは、ポリビニルアルコール系樹脂水溶液の濃度、Ｔ型スリットダイのリップ開度、水溶液の吐出速度、キャストドラムの速度などを制御することで調節できる。
【００５３】
また、ポリビニルアルコール系フィルムの長さは、生産性の点から４ｋｍ以上であることが好ましく、特に好ましくは偏光フィルムの大面積化の点で４．５ｋｍ以上、更に好ましくは輸送重量の点から４．５〜１５ｋｍである。
【００５４】
本発明の製造方法によるポリビニルアルコール系フィルム（スリット無し）は、平坦な定盤上に設置した時に、フィルム端部の幅方向へのうねり幅が、２ｃｍ以下であることが好ましく、特に好ましくは１．５ｃｍ以下、更に好ましくは１ｃｍ以下である。うねり幅が大きすぎると、偏光フィルム製造工程において巻きしわや端部折れといった現象が発生する傾向にある。
【００５５】
本発明の製造方法によるポリビニルアルコール系フィルム（スリット無し）は、均質性の点で、フィルムの幅方向中央部の位相差をＲｃ（ｎｍ）、周辺部（端部より１０ｃｍの位置とする）の位相差をＲｅ（ｎｍ）とした場合に、下記数式（１）を満足することが好ましい。
｜Ｒｃ（ｎｍ）−Ｒｅ（ｎｍ）｜≦２０ｎｍ          ・・・（１）
特に好ましくは下記数式（２）、更に好ましくは下記数式（３）を満足することである。
｜Ｒｃ（ｎｍ）−Ｒｅ（ｎｍ）｜≦１５ｎｍ          ・・・（２）
｜Ｒｃ（ｎｍ）−Ｒｅ（ｎｍ）｜≦１０ｎｍ          ・・・（３）
【００５６】
また、本発明の製造方法によるポリビニルアルコール系フィルム（スリット無し）は、フィルムを平坦な定盤上に設置した時に、端部のうき量の最大値が、２ｍｍ以下であることが好ましく、特に好ましくは１．５ｍｍ以下、更に好ましくは１ｍｍ以下である。端部のうき量の最大値が大きすぎると、巻き取ることが困難になり、かつ偏光フィルム製造工程において巻きしわや端部折れといった現象が発生するため、製造歩留りが低下し、製品の幅広化が困難となる傾向がある。
【００５７】
本発明の製造方法により製造されたポリビニルアルコール系フィルムは、フィルム端部まで均質性に優れ、偏光膜の原反として好ましく用いられる。以下、本発明の偏光膜の製造方法を説明する。
【００５８】
本発明の偏光膜は、通常、上記ポリビニルアルコール系フィルムを、ロールから巻き出して水平方向に移送し、膨潤、染色、ホウ酸架橋、延伸、洗浄、乾燥などの工程を経て製造される。
【００５９】
膨潤工程は、染色工程の前に施される。膨潤工程により、ポリビニルアルコール系フィルム表面の汚れを洗浄することができるほかに、ポリビニルアルコール系フィルムを膨潤させることで染色ムラなどを防止する効果もある。膨潤工程において、処理液としては、通常、水が用いられる。当該処理液は、主成分が水であれば、ヨウ化化合物、界面活性剤等の添加物、アルコール等が少量入っていてもよい。膨潤浴の温度は、通常１０〜４５℃程度であり、膨潤浴への浸漬時間は、通常０．１〜１０分間程度である。
【００６０】
染色工程は、フィルムにヨウ素または二色性染料を含有する液体を接触させることによって行なわれる。通常は、ヨウ素−ヨウ化カリウムの水溶液が用いられ、ヨウ素の濃度は０．１〜２ｇ／Ｌ、ヨウ化カリウムの濃度は１〜１００ｇ／Ｌが適当である。染色時間は３０〜５００秒程度が実用的である。処理浴の温度は５〜５０℃が好ましい。水溶液には、水溶媒以外に水と相溶性のある有機溶媒を少量含有させてもよい。
【００６１】
ホウ酸架橋工程は、ホウ酸やホウ砂などのホウ素化合物を使用して行われる。ホウ素化合物は水溶液または水−有機溶媒混合液の形で濃度１０〜１００ｇ／Ｌ程度で用いられ、液中にはヨウ化カリウムを共存させるのが、偏光性能の安定化の点で好ましい。処理時の温度は３０〜７０℃程度、処理時間は０．１〜２０分程度が好ましく、また必要に応じて処理中に延伸操作を行なってもよい。
【００６２】
延伸工程は、一軸方向に３〜１０倍、特には３．５〜６倍延伸することが好ましい。この際、延伸方向の直角方向にも若干の延伸（幅方向の収縮を防止する程度、またはそれ以上の延伸）を行なっても差し支えない。延伸時の温度は、３０〜１７０℃が好ましい。さらに、延伸倍率は最終的に前記範囲に設定されればよく、延伸操作は一段階のみならず、製造工程の任意の範囲の段階に実施すればよい。
【００６３】
洗浄工程は、例えば、水やヨウ化カリウム等のヨウ化物水溶液にポリビニルアルコール系フィルムを浸漬することにより行われ、フィルムの表面に発生する析出物を除去することができる。ヨウ化カリウム水溶液を用いる場合のヨウ化カリウム濃度は１〜８０ｇ／Ｌ程度でよい。洗浄処理時の温度は、通常、５〜５０℃、好ましくは１０〜４５℃である。処理時間は、通常、１〜３００秒間、好ましくは１０〜２４０秒間である。なお、水洗浄とヨウ化カリウム水溶液による洗浄は、適宜組み合わせて行ってもよい。
【００６４】
乾燥工程は、大気中で４０〜８０℃で１〜１０分間行えばよい。
【００６５】
このようにして得られる偏光膜の偏光度は、好ましくは９９．５％以上、特に好ましくは９９．８％以上である。偏光度が低すぎると液晶ディスプレイにおけるコントラストを確保することができなくなる傾向にある。
なお、偏光度は、一般的に２枚の偏光膜を、その配向方向が同一方向になるように重ね合わせた状態で、波長λにおいて測定した光線透過率（Ｈ１１）と、２枚の偏光膜を、配向方向が互いに直交する方向になる様に重ね合わせた状態で、波長λにおいて測定した光線透過率（Ｈ１）より、下記数式（４）にしたがって算出される。
〔（Ｈ１１−Ｈ１）／（Ｈ１１＋Ｈ１）〕１／２          ・・・（４）
【００６６】
さらに、本発明の偏光膜の単体透過率は、好ましくは４２％以上である。かかる単体透過率が低すぎると液晶ディスプレイの高輝度化を達成できなくなる傾向がある。
単体透過率は、分光光度計を用いて偏光膜単体の光線透過率を測定して得られる値である。
【００６７】
かくして得られる本発明の偏光膜は、光学ムラがなく偏光性能の面内均一性に優れているため、高品位な偏光板を製造するのに好適である。
以下、本発明の偏光膜から偏光板を製造する方法について説明する。
【００６８】
本発明の偏光膜は、その片面または両面に、接着剤を介して、光学的に等方性な樹脂フィルムを保護フィルムとして貼合されて偏光板となる。保護フィルムとしては、例えば、セルローストリアセテート、セルロースジアセテート、ポリカーボネート、ポリメチルメタクリレート、シクロオレフィンポリマー、シクロオレフィンコポリマー、ポリスチレン、ポリエーテルスルホン、ポリアリーレンエステル、ポリ−４−メチルペンテン、ポリフェニレンオキサイドなどのフィルム又はシートが挙げられる。
【００６９】
貼合方法は、公知の手法で行われ、例えば、液状の接着剤組成物を、偏光膜、保護フィルム、あるいはその両方に均一に塗布した後、両者を貼り合わせて圧着し、加熱や活性エネルギー線を照射することで行われる。
【００７０】
また、偏光膜には、薄膜化を目的として、上記保護フィルムの代わりに、その方面または両面にウレタン系樹脂、アクリル系樹脂、ウレア樹脂などの硬化性樹脂を塗布し、硬化して偏光板とすることもできる。
【００７１】
本発明の偏光膜は、偏光性能の面内均一性にも優れており、携帯情報端末機、パソコン、テレビ、プロジェクター、サイネージ、電子卓上計算機、電子時計、ワープロ、電子ペーパー、ゲーム機、ビデオ、カメラ、フォトアルバム、温度計、オーディオ、自動車や機械類の計器類などの液晶表示装置、サングラス、防眩メガネ、立体メガネ、ウェアラブルディスプレイ、表示素子（ＣＲＴ、ＬＣＤ、有機ＥＬ、電子ペーパーなど）用反射防止層、光通信機器、医療機器、建築材料、玩具などに好ましく用いられる。
【実施例】
【００７２】
以下、実施例を挙げて本発明を更に具体的に説明するが、本発明はその要旨を超えない限り以下の実施例に限定されるものではない。
【００７３】
＜測定条件＞
（１）フィルムの含水率（％）
得られたポリビニルアルコール系フィルムから１０ｃｍ×１０ｃｍの試験片を切り出し、初期の重量（Ａ）と、８３℃の真空乾燥機で２０分乾燥後の重量（Ｂ）から、下記数式（５）により含水率を算出した。
含水率（％）＝１００×（Ａ−Ｂ）／Ａ          ・・・（５）
【００７４】
（２）フィルム端部のうねり（ｃｍ）
得られたポリビニルアルコール系フィルム（スリット無し）を、長さ方向に１００ｍ巻き取りながら、両端部の幅方向へのうねり幅（ｃｍ）を目視で観察した。
【００７５】
（３）面内位相差のムラ（ｎｍ）
得られたポリビニルアルコール系フィルムから、幅方向全福×長さ方向５０ｍｍの試験片を１０枚切り出し、「ＫＯＢＲＡ−ＷＦＤ」（王子計測機器（株）製、測定波長５９０ｎｍ）を用いて、幅方向中央部の面内位相差Ｒｃと、周辺部（端部より１０ｃｍの位置とする）の面内位相差Ｒｅ（ｎｍ）を測定し、｜Ｒｃ（ｎｍ）−Ｒｅ（ｎｍ）｜の最大値を面内位相差のムラとした。
【００７６】
（４）端部の浮き量（ｍｍ）
得られたポリビニルアルコール系フィルム（スリット無し）の幅方向両端部から、フィルムの長さ方向１ｍ×幅方向１ｍの試験片を切り出し、２３℃５０％ＲＨの恒温恒湿室で、平坦な定盤上に１時間静置した後、隙間ゲージを用いて、長さ方向の端部の浮き量を測定し、最大値を端部のうき量（ｍｍ）とした。
【００７７】
（５）偏光度（％）と単体光線透過率（％）
得られた偏光膜の幅方向中央部と両端部から、４ｃｍ×４ｃｍの試験片を３枚切り出し、自動偏光フィルム測定装置（日本分光（株）製ＶＡＰ７０７０）を用いて偏光度と単体透過率を測定した。
【００７８】
＜実施例１＞
（ポリビニルアルコール系フィルムの製造）
重量平均分子量１４２０００、ケン化度９９．８モル％のポリビニルアルコール系樹脂１０００部、水２０００部、可塑剤としてグリセリン１００部を入れ、撹拌しながら１５０℃まで昇温して、樹脂濃度２５％に濃度調整を行い、均一に溶解したポリビニルアルコール系樹脂水溶液を得た。次いで、該ポリビニルアルコール系樹脂水溶液を、ベントを有する二軸押出機に供給して脱泡した後、Ｔ型スリットダイから、回転するキャストドラムに吐出（吐出速度２．５ｍ／分）及び流延して、フィルム幅５５００ｍｍに製膜した。次いで、キャストドラムから含水率２０％のフィルムを剥離し、フィルムの表面と裏面とを合計１０本の金属加熱ロールに交互に接触させながら搬送して乾燥を行った。
１０本の金属加熱ロールは、フィルムの搬送方向の最上流側に位置するものを第１金属加熱ロールとし、下流側に向かうに従って順番に第２金属加熱ロール、第３金属加熱ロール、…、第９金属加熱ロールとし、最下流側に位置するものを第１０金属加熱ロールとする。本実施例では、第１〜４金属加熱ロールが第１金属加熱ロール群であり、第５〜７金属加熱ロールが第２金属加熱ロール群であり、第８〜１０金属加熱ロールが第３金属加熱ロール群である。
第１〜５金属加熱ロールは、直径０．４ｍ、幅６０００ｍｍ、温度は７０〜９０℃である。第６金属加熱ロールは、直径０．４ｍ、幅５４００ｍｍ、温度は７０℃である。第７〜１０金属加熱ロールは、直径０．３ｍ、幅６０００ｍｍ、温度は５０〜７０℃である。剥離から乾燥までの含水率、フィルム幅は、表１のとおりである。
最後に１２０℃で熱処理を行い、両端部５０ｍｍをスリットして、幅５０００ｍｍ、厚さ６０μｍ、長さ５ｋｍのポリビニルアルコール系フィルムを得た。得られたポリビニルアルコール系フィルムの特性を表２に示す。
【００７９】
（偏光膜の製造）
得られたポリビニルアルコール系フィルムをロールから巻き出し、搬送ロールを用いて水平方向に搬送し、水温２５℃の水槽に浸漬して膨潤させながら、流れ方向へ１．７倍に延伸した。次にヨウ素０．５ｇ／Ｌ、ヨウ化カリウム３０ｇ／Ｌよりなる２８℃の水溶液中に浸漬し染色しながら、流れ方向へ１．６倍に延伸した。次いで、ホウ酸４０ｇ／Ｌ、ヨウ化カリウム３０ｇ／Ｌの組成の水溶液（５５℃）に浸漬し、ホウ酸架橋しながら、流れ方向へ２．１倍に一軸延伸した。その後、ヨウ化カリウム水溶液で洗浄行い、５０℃で２分間乾燥して総延伸倍率５．７倍の偏光膜を得た。得られた偏光膜の偏光特性を表２に示す。
【００８０】
＜実施例２＞
実施例１において、フィルムの乾燥条件を表１に示すとおりに変更した以外は同様に行い、ポリビニルアルコール系フィルムを得た。得られたポリビニルアルコール系フィルムについて、実施例１と同様の評価を行った。評価結果を表２に示す。
更に、実施例１と同様にして偏光膜を得た。得られた偏光膜について、実施例１と同様の評価を行った。評価結果を表２に示す。
【００８１】
＜実施例３＞
実施例１において、ポリビニルアルコール系樹脂水溶液のキャストドラムへの吐出速度を１．３ｍ／分に変えてフィルムの膜厚を表２に示すとおりに変更した以外は同様に行い、ポリビニルアルコール系フィルムを得た。得られたポリビニルアルコール系フィルムについて、実施例１と同様の評価を行った。評価結果を表２に示す。
更に、実施例１と同様にして偏光膜を得た。得られた偏光膜について、実施例１と同様の評価を行った。評価結果を表２に示す。
【００８２】
＜比較例１＞
実施例１において、フィルムの乾燥条件を表１に示すとおりに変更した以外は同様に行い、ポリビニルアルコール系フィルムを得た。得られたポリビニルアルコール系フィルムについて、実施例１と同様の評価を行った。評価結果を表２に示す。
更に、実施例１と同様にして偏光膜を得た。得られた偏光膜について、実施例１と同様の評価を行った。評価結果を表２に示す。
【００８３】
＜比較例２＞
実施例１において、ポリビニルアルコール系樹脂水溶液のキャストドラムへの吐出速度を１．３ｍ／分に変えてフィルムの膜厚を表２に示すとおりに変更し、またフィルムの乾燥条件を表１に示すとおりに変更した以外は同様に行い、ポリビニルアルコール系フィルムを得た。得られたポリビニルアルコール系フィルムについて、実施例１と同様の評価を行った。評価結果を表２に示す。
更に、実施例１と同様にして偏光膜を製造しようとしたが、偏光膜製造の搬送中に端部折れが発生して、偏光膜を製造できなかった。
【００８４】
【表１】
2017105970.tif 000003
【００８５】
【表２】
2017105970.tif 000004
【００８６】
実施例１〜３から明らかなように、本発明の製造方法によるポリビニルアルコール系フィルムは、端部のうねり、面内位相差のムラ、端部の浮き量が小さく、偏光度ムラの少ない偏光膜が得られるのに対し、比較例１のポリビニルアルコール系フィルムは、端部のうねり、面内位相差のムラ、端部の浮き量が大きく、得られた偏光膜は、偏光度ムラが大きいものであることがわかる。また、比較例２の薄型ポリビニルアルコール系フィルムからは、偏光膜を製造できなかった。
【産業上の利用可能性】
【００８７】
本発明で対象とするポリビニルアルコール系フィルムから製造される偏光膜は、携帯情報端末機、パソコン、テレビ、プロジェクター、サイネージ、電子卓上計算機、電子時計、ワープロ、電子ペーパー、ゲーム機、ビデオ、カメラ、フォトアルバム、温度計、オーディオ、自動車や機械類の計器類などの液晶表示装置、サングラス、防眩メガネ、立体メガネ、ウェアラブルディスプレイ、表示素子（ＣＲＴ、ＬＣＤ、有機ＥＬ、電子ペーパーなど）用反射防止層、光通信機器、医療機器、建築材料、玩具などに好ましく用いられる。
【符号の説明】
【００８８】
Ａａ，Ａｂ  フィルムの幅
Ｂａ，Ｂｂ  金属加熱ロールの幅
Ｆａ，Ｆｂ  フィルム
Ｒａ，Ｒｂ  金属加熱ロール
Ｗ  金属加熱ロール端面とフィルム端面との距離
【図１】
2017105970.tif 000005